(57)【要約】【課題】生産性を阻害しない方法で生産することが可能であり、防菌防黴剤を樹脂中に含有させ、さらに、成膜後の防菌防黴剤の残留率が高く、黴や細菌による不快臭の発生を防止することができる熱交換器用アルミニウムフィン材を提供する【解決手段】アルミニウムまたはアルミニウム合金よりなる基板と、前記基板の少なくとも一方の表面に耐食性皮膜が形成された熱交換器用アルミニウム製フィン材であって、前記耐食性皮膜が、ポリエステル系樹脂、ポリオレフィン系樹脂、エポキシ系樹脂、アクリル系樹脂およびウレタン系樹脂よりなる群から選択される１種以上の耐食性樹脂を含む樹脂組成物からなり、前記耐食性皮膜の付着量が０．０１〜８．０ｇ／ｍ２であり、前記耐食性皮膜が銀または銀化合物を含有することを特徴とする。【選択図】なし【特許請求の範囲】
【請求項１】
アルミニウムまたはアルミニウム合金よりなる基板と、前記基板の少なくとも一方の表面に耐食性皮膜が形成された熱交換器用アルミニウム製フィン材であって、
前記耐食性皮膜が、ポリエステル系樹脂、ポリオレフィン系樹脂、エポキシ系樹脂、アクリル系樹脂およびウレタン系樹脂よりなる群から選択される１種以上の耐食性樹脂を含む樹脂組成物からなり、
前記耐食性皮膜の付着量が０．０１〜８．０ｇ／ｍ２であり、
前記耐食性皮膜が銀または銀化合物を含有することを特徴とする熱交換器用アルミニウム製フィン材。
【請求項２】
前記銀化合物が酸化銀である請求項１に記載の熱交換器用アルミニウム製フィン材。
【請求項３】
前記耐食性皮膜中の銀または銀化合物の含有量が、０．００１〜１．０質量％であることを特徴とする請求項１または請求項２に記載の熱交換器用アルミニウム製フィン材。
【請求項４】
前記基板と前記耐食性皮膜との間に化成処理皮膜をさらに有し、
前記化成処理皮膜が、無機酸化物または有機−無機複合化合物からなることを特徴とする請求項１〜３のいずれか１項に記載の熱交換器用アルミニウム製フィン材。
【請求項５】
前記耐食性皮膜上にさらに親水性皮膜を有し、
前記親水性皮膜が、カルボン酸基、カルボン酸のアルカリ金属塩基、スルホン酸基、スルホン酸のアルカリ金属塩基、ヒドロキシル基、アミド基およびエーテル基よりなる群から選択される１種以上の官能基を有する単量体から構成される重合体または共重合体を含む樹脂組成物からなることを特徴とする請求項１〜４のいずれか１項に記載の熱交換器用アルミニウム製フィン材。
【請求項６】
前記親水性皮膜が、ポリアクリル酸、ポリアクリル酸のアルカリ金属塩、スルホン酸基含有共重合体、スルホン酸基含有共重合体のアルカリ金属塩、ポリビニルアルコール、ポリアクリルアミド、ポリエチレングリコール、カルボキシメチルセルロース、カルボキシメチルセルロースのアルカリ金属塩およびポリビニルピロリドンよりなる群から選択される１種以上を含む樹脂組成物からなることを特徴とする請求項５に記載のアルミニウム製フィン材。
【請求項７】
前記親水性皮膜上にさらに潤滑性皮膜を有し、
前記潤滑性皮膜が、ポリエチレングリコール、カルボキシメチルセルロースおよびカルボキシメチルセルロースのアルカリ金属塩よりなる群から選択される１種以上を含む樹脂組成物からなることを特徴とする請求項５または請求項６に記載の熱交換器用アルミニウム製フィン材。
【請求項８】
前記銀または銀化合物が微粒子であることを特徴とする請求項１〜７のいずれか１項に記載の熱交換器用アルミニウム製フィン材。
【請求項９】
前記耐食性皮膜が亜鉛系抗菌剤を含むことを特徴とする請求項１〜８のいずれか１項に記載の熱交換器用アルミニウム製フィン材。
【請求項１０】
前記親水性皮膜が亜鉛系抗菌剤を含むことを特徴とする請求項５〜９のいずれか１項に記載の熱交換器用アルミニウム製フィン材。
【請求項１１】
前記亜鉛系抗菌剤が、ビス（２−ピリジルチオ−１−オキシド）亜鉛であることを特徴とする請求項９または請求項１０に記載の熱交換器用アルミニウム製フィン材。
【発明の詳細な説明】
【技術分野】
【０００１】
本発明は、熱交換器のフィン材として用いられる熱交換器用アルミニウム製フィン材に関するものである。
【背景技術】
【０００２】
熱交換器は、ルームエアコン、パッケージエアコン、冷凍ショーケース、冷蔵庫、オイルクーラー及びラジエータ等を代表として種々の分野に利用されている。そして、ルームエアコンおよびパッケージエアコン等の熱交換器において、そのフィン材には、熱伝導性及び加工性が優れることからアルミニウムまたはアルミニウム合金が使用されている。
【０００３】
また、熱交換器においては、冷房運転時の結露水がフィン（フィン材）の間に留まり、送風時の抵抗となって熱交換器特性を低下させることを防止するため、結露水のフィン材表面での流動性を高める目的で、フィン材の表面には、親水性処理が施されている。さらに、フィン材の腐食発生防止を目的として、フィン材表面には、耐食性処理も施されている。
【０００４】
しかしながら、前記のような構成のフィン材では、高温多湿の雰囲気で特に塵芥または埃が多い環境で使用されると、フィン材表面に付着した塵芥または埃を栄養源として、カビまたは細菌が繁殖して、不快臭を発生するという問題点を有していた。
【０００５】
このような臭気対策として、従来からいくつかの検討がなされてきた。特許文献１には、アルミニウムまたはアルミニウム合金よりなる基板と、その上に形成された無機酸化物又は有機−無機複合化合物のいずれか１種からなる耐食皮膜と、その上に形成されたポリアクリル酸又はポリアクリル酸塩の中のいずれか１種の１００質量部に対して、分子内にヒドロキシル基を有する水溶性樹脂を１〜１００質量部含有する２００℃以上で焼付けられた所定厚さの親水性皮膜と、その上に形成された分子内にヒドロキシル基を有する所定厚さの水溶性樹脂皮膜とを備えたアルミニウムフィン材が記載されている。この特許文献１に記載のアルミニウムフィン材によれば、低臭気を維持しつつ、汚染物付着時の親水持続性に優れる旨が記載されている。
【０００６】
また、他の例として、特許文献２には、アルミニウムまたはアルミニウム合金よりなる基板上に、少なくとも一つの表面処理層として、２０℃の水に対する溶解度が１０ｍｇ／１００ｍｌ以下の防菌防黴剤、および有機高分子物質と無機化合物の親水性を有する複合化合物または親水性樹脂の混合物質を原材料として用いる、防菌防黴性を有する親水性皮膜を形成したアルミニウムフィン材が記載されている。この特許文献２に記載のアルミニウムフィンによれば、フィン表面に生成する凝縮水に親水性皮膜から防菌防黴剤が徐々に溶出することにより、優れた防菌防黴作用を長い期間にわたって発揮することができる旨が記載されている。
【０００７】
特許文献３には、アルミニウムまたはアルミニウム合金よりなる基板と、この基板の表面に形成された少なくとも１層の樹脂塗膜層と、を備え、この樹脂塗膜層に防菌防黴剤が含有された熱交換器用アルミニウムフィン材であって、前記防菌防黴剤はめっき粉砕片であり、前記めっき粉砕片は、平均粒子径が前記樹脂塗膜層の膜厚以下であり、前記樹脂塗膜層中に０．１〜５０質量％含有されていることを特徴とする熱交換器用アルミニウムフィン材が記載されている。この特許文献３に記載のアルミニウムフィン材によれば、特定の平均粒子径と特定の含有量でめっき粉砕片からなる防菌防黴剤を樹脂塗膜層に含有しているので、樹脂塗膜層を形成する樹脂種の選択を限定せず、かつ、黴や細菌による不快臭の発生を防止することができる。さらに、成膜後の防菌防黴剤の残留率を高くすることができる旨が記載されている。
【先行技術文献】
【特許文献】
【０００８】
【特許文献１】特許第３３８３９１４号公報
【特許文献２】特開２００６−７８１３４号公報
【特許文献３】特開２０１１−２１４７８７号公報
【発明の概要】
【発明が解決しようとする課題】
【０００９】
しかしながら、特許文献１のようにフィン材表面の親水性を高くした場合であっても、前記した状況が十分に改善されているとは言い難く、結露水の生成が少ない状態が続くと、黴や細菌に起因する不快臭が発生することがあった。
【００１０】
また、特許文献２のように防菌防黴剤を使用すると、次のような問題があった。例えば、特許文献２のフィン材は、防菌防黴剤を含有する塗料をアルミニウム板の表面に塗布した後、焼付けて樹脂皮膜を形成しているが、防菌防黴剤は有機化合物や有機金属化合物が用いられることが多い。そのため、塗料の焼付け時に熱分解してしまい、成膜後の防菌防黴剤の残留率が低く、期待される防菌防黴効果を得ることができない場合がある。
【００１１】
さらに、特許文献３のように防菌防黴剤としてめっき粉砕片を使用すると、次のような問題があった。例えば、生産の際にはめっき、めっきの剥離および粉砕の各工程を設ける必要があることから、設備上の制約が生じたり、各工程に相応の所要時間が生じたりするなど、産業上の生産性を著しく阻害してしまう可能性が生じていた。
【００１２】
本発明は、前記問題に鑑みてなされたものである。すなわち、本発明の熱交換器用アルミニウムフィン材は、生産性を阻害しない方法で生産することが可能であり、防菌防黴剤を樹脂中に含有させ、さらに、成膜後の防菌防黴剤の残留率が高く、黴や細菌による不快臭の発生を防止することができる熱交換器用アルミニウムフィン材を提供することを目的とする。
【課題を解決するための手段】
【００１３】
本発明者らは、上記課題を解決するために、防菌防黴剤について検討を重ねたところ、防菌防黴剤として銀または銀化合物を用いることが、本用途において特に有効であることを見出し、本発明に至ったものである。すなわち本発明は以下のような構成を有するものである。
【００１４】
本発明の熱交換器用アルミニウム製フィン材（以下、適宜「フィン材」と記載することがある。）は、アルミニウムまたはアルミニウム合金よりなる基板と、前記基板の少なくとも一方の表面に耐食性皮膜が形成された熱交換器用アルミニウム製フィン材であって、前記耐食性皮膜が、ポリエステル系樹脂、ポリオレフィン系樹脂、エポキシ系樹脂、アクリル系樹脂およびウレタン系樹脂よりなる群から選択される１種以上の耐食性樹脂を含む樹脂組成物からなり、前記耐食性皮膜の付着量が０．０１〜８．０ｇ／ｍ２であり、前記耐食性皮膜が銀または銀化合物を含有することを特徴としている。
【００１５】
係る構成を有することによって、耐食性に優れ、成膜後の防菌防黴剤の残留率が高く、黴や細菌による不快臭の発生を防止することが可能となる。
【００１６】
また、本発明の熱交換器用アルミニウム製フィン材は、前記銀化合物が酸化銀であることが好ましい。
係る構成を有することによって、不快臭の抑制効果により優れたものとなる。
【００１７】
また、本発明の熱交換器用アルミニウム製フィン材は、耐食性皮膜中の銀または銀化合物の含有量が、０．００１〜１．０質量％であることが好ましい。
係る構成を有することによって、不快臭の抑制効果により優れたものとなる。
【００１８】
また、本発明の熱交換器用アルミニウム製フィン材は、前記基板と前記耐食性皮膜との間に化成処理皮膜をさらに有し、前記化成処理皮膜が、無機酸化物または有機−無機複合化合物からなることが好ましい。
係る構成を有することによって、フィン材の耐食性が向上し、耐食性皮膜の基板に対する密着性を高めることができる。
【００１９】
また、本発明の熱交換器用アルミニウム製フィン材は、前記耐食性皮膜上にさらに親水性皮膜を有し、前記親水性皮膜が、カルボン酸基、カルボン酸のアルカリ金属塩基、スルホン酸基、スルホン酸のアルカリ金属塩基、ヒドロキシル基、アミド基およびエーテル基よりなる群から選択される１種以上の官能基を有する単量体から構成される重合体または共重合体を含む樹脂組成物からなることが好ましい。
【００２０】
さらに、本発明の熱交換器用アルミニウム製フィン材は、前記親水性皮膜が、ポリアクリル酸、ポリアクリル酸のアルカリ金属塩、スルホン酸基含有共重合体、スルホン酸基含有共重合体のアルカリ金属塩、ポリビニルアルコール、ポリアクリルアミド、ポリエチレングリコール、カルボキシメチルセルロース、カルボキシメチルセルロースのアルカリ金属塩およびポリビニルピロリドンよりなる群から選択される１種以上を含む樹脂組成物からなることが好ましい。
係る構成を有することによって、フィン材表面の親水性の持続性は、より優れたものとなる。
【００２１】
また、本発明の熱交換器用アルミニウム製フィン材は、前記親水性皮膜上にさらに潤滑性皮膜を有し、前記潤滑性皮膜が、ポリエチレングリコール、カルボキシメチルセルロースおよびカルボキシメチルセルロースのアルカリ金属塩よりなる群から選択される１種以上を含む樹脂組成物からなることが好ましい。
係る構成を有することによって、フィン材の親水性を向上させ、また、摩擦係数を低減させて、フィン製造時のプレス加工性を向上させることができる。
【００２２】
また、本発明の熱交換器用アルミニウム製フィン材では、前記銀または銀化合物が微粒子であることが好ましい。
係る構成を有することによって、不快臭の抑制効果の耐久性において、より優れたものとなる。
【００２３】
本発明の熱交換器用アルミニウム製フィン材は、前記耐食性皮膜が亜鉛系抗菌剤を含むことが好ましい。また、前記親水性皮膜が亜鉛系抗菌剤を含むことが好ましい。
係る構成を有することによって、不快臭の抑制効果がより優れたものとなる。
【００２４】
さらに、本発明の熱交換器用アルミニウム製フィン材は、前記亜鉛系抗菌剤が、ビス（２−ピリジルチオ−１−オキシド）亜鉛であることが好ましい。
係る構成を有することによって、不快臭の抑制効果がさらに優れたものとなる。
【発明の効果】
【００２５】
本発明に係る熱交換器用アルミニウム製フィン材は、生産性を阻害しない方法で生産することが可能であり、防菌防黴剤を樹脂中に含有させ、さらに、成膜後の防菌防黴剤の残留率が高く、黴や細菌による不快臭の発生を防止することができる。
【発明を実施するための形態】
【００２６】
以下、本発明を実施するための形態について詳細に説明する。
【００２７】
＜フィン材＞
本発明の熱交換器用アルミニウム製フィン材は、アルミニウムまたはアルミニウム合金よりなる基板と、前記基板の少なくとも一方の表面に耐食性皮膜が形成された構成を有している。
【００２８】
（基板）
基板は、アルミニウムまたはアルミニウム合金からなる板材である。熱伝導性および加工性が優れることから、好ましくはＪＩＳ Ｈ４０００規定の１０００系のアルミニウムが使用される。より好ましくは合金番号１２００のアルミニウムである。なお、熱交換器用アルミニウムフィン材においては、強度、熱伝導性および加工性等を考慮して、板厚は、０．０８〜０．３ｍｍ程度のものが使用される。
【００２９】
（耐食性皮膜）
基板の少なくとも一方の表面には、耐食性皮膜が形成されている。耐食性皮膜は、フィン材の表面を保護して、フィン材の耐食性を高める働きがある。また、耐食性皮膜は疎水性であるため、フィン材に水等が浸透して、皮膜下腐食（アルミニウム板の腐食）によって不快な臭気を発生するのを抑制することができる。さらに、後記する親水性皮膜をその上に設けるときは、その密着性を向上させる。
【００３０】
耐食性皮膜は、ポリエステル系樹脂、ポリオレフィン系樹脂、エポキシ系樹脂、アクリル系樹脂およびウレタン系樹脂よりなる群から選択される１種以上の耐食性樹脂を含む樹脂組成物からなる。ポリエステル系樹脂としては東洋紡績製「バイロナール（登録商標）ＭＤ−１２００」が、ポリオレフィン系樹脂としては三井化学製「ケミパール（登録商標）」および東邦化学工業製「ハイテック（登録商標）Ｓ３１４８」が、エポキシ系樹脂としてはＤＩＣ製「エピクロン（登録商標）８４０」が、アクリル系樹脂としては楠本化成製「ネオクリル（登録商標）Ａ−６１４」が、ウレタン系樹脂としては楠本化成製「ネオレッズ（登録商標）Ｒ−９６６０」が挙げられ、前記樹脂の２種、３種を組み合わせて使用してもよい。
【００３１】
耐食性皮膜は、上記の耐食性樹脂を含む樹脂組成物を、水または溶剤に溶解、乳化、分散させて液体状にして、基板に塗布し、その後乾燥や焼付することによって形成することができる。また、耐食性樹脂を含む樹脂組成物を粉体にし、それを水または溶剤に縣濁や分散させて液体状にして、基板に塗布し、その後乾燥や焼付することによって形成することができる。または、上記の耐食性樹脂を含む樹脂組成物を粉体にして、基板に付着させ、その後融解や焼付することによって形成することができる。
【００３２】
耐食性皮膜を形成する樹脂組成物は、前記耐食性樹脂以外に、塗装性や作業性等や皮膜（塗膜）物性等を改善するために、各種の水系溶媒や塗料添加物を添加してもよい。例えば、水溶性有機溶剤、界面活性剤、表面調整剤、湿潤分散剤、沈降防止剤、酸化防止剤、消泡剤、防錆剤等の各種の溶剤や添加剤を、単独でまたは複数組み合わせて配合してもよい。
【００３３】
耐食性皮膜の付着量は、０．０１〜８．０ｇ／ｍ２とする。耐食性皮膜の付着量が０．０１ｇ／ｍ２未満であると、フィン材の耐食性、および、親水性皮膜との密着性を確保することができない。一方、耐食性皮膜の付着量が８．０ｇ／ｍ２を超えると耐食性皮膜が断熱層となって、熱交換の効率を悪くする。より好ましい耐食性皮膜の付着量は、０．０３〜５．０ｇ／ｍ２である。また、耐食性皮膜の膜厚は、０．０１〜８．０μｍであることが好ましく、０．０３〜５．０μｍであることがより好ましい。尚、耐食性皮膜の付着量または膜厚は、耐食性樹脂組成物を塗布する際の塗布量を調整することによって制御することができる。
【００３４】
（銀または銀化合物）
本発明では、耐食性皮膜は、銀または銀化合物を含有する。銀または銀化合物は、銀イオンを発生させることによって、強力な抗菌作用を有しており、耐食性皮膜中に含有させることによって、フィン材に抗菌性を付与する。そして、フィン材表面に付着した塵芥または埃に黴や細菌が繁殖して不快臭を発生させることを防止することができる。
【００３５】
また、疎水性である耐食性皮膜に銀または銀化合物を含有させることによって、エアコンの結露水による流失を避けることができる。
【００３６】
銀または銀化合物は、耐食性皮膜の樹脂組成物中に、銀含有薬剤を添加して分散させ、耐食性樹脂と共に基板上に塗布および焼付することによって、耐食性皮膜中に含有させる。銀含有薬剤としては、常温において固体または液体の別を問わないが、水系の樹脂組成物中に含有させる場合には、産業上の生産性を考慮すると、分散させやすい性状である水スラリー状の薬剤を用いることが好ましい。
【００３７】
このような銀または銀化合物を含む水スラリー状の薬剤としては、ゼオミックＷＡＪ１０ＮＳ（シナネンゼオミック社製）、ゼオミックＷＡＷ１０ＮＳ（シナネンゼオミック社製）、アトミーボールＳ（日揮触媒化成社製）、アトミーボールＵＡ（日揮触媒化成社製）、銀ナノコロイドＨ−１（三菱マテリアル電子化成社製）などを挙げることができる。
【００３８】
銀化合物としては、炭酸銀、硝酸銀、酸化銀、塩化銀、硫酸銀などを挙げることができる。中でも、塗料中での安定性や抗菌活性の理由から、酸化銀が好ましい。
【００３９】
耐食性皮膜中の銀または銀化合物の含有量は、耐食性皮膜の固形分に対して、０．００１〜１．０質量％であることが好ましい。０．００１質量％未満であると、目的の抗菌性を得ることが困難となる。一方、１．０質量％を超えると、皮膜に含有させることが著しく困難となったり、アルミニウム基板の耐食性の低下の原因となる。０．０５〜０．５質量％がより好ましい。
【００４０】
銀または銀化合物の形態としては、固体の微粒子として分散させたり、樹脂組成物中に溶解させたり、樹脂組成物と化学結合させたりすることができる。または、アルミノシリケート等への担持体として含有させることもできる。銀または銀化合物の微粒子は、球状、針状、塊状、柱状等の種々の形状であってもよい。また、銀または銀化合物の微粒子は、単独で存在していてもよいし、凝集した集合体として存在していてもよい。但し、凝集物ができると、抗菌性が低下する傾向にあり、好ましくない。
【００４１】
銀または銀化合物の微粒子として含有させるときは、平均粒径が０．０１〜２．５μｍ程度のものが好ましい。平均粒径が０．０１μｍ未満であると、銀または銀化合物の微粒子が皮膜に埋没してしまい、抗菌性や防カビ性を有効に発現できなくなる。一方、平均粒径が２．５μｍを超えると、塗料中で著しい沈殿が生じやすくなり、アルミニウム基板へ有効に塗布することが困難となる。
【００４２】
銀または銀化合物の微粒子が耐食性皮膜中に存在する形態としては、耐食性皮膜の内部にあって、耐食性皮膜の樹脂組成物で包含されていたり、または耐食性皮膜を貫通して存在していることができる。このような形態で存在していると、エアコンの使用初期においてはフィン材表面に銀または銀化合物が存在し、一方で、エアコンの使用によって皮膜の表面が溶出または剥離等しても、銀または銀化合物を長期間にわたって皮膜に残留させることができる。
【００４３】
（化成処理皮膜）
本発明では、基板と耐食性皮膜との間に化成処理皮膜をさらに有していることが好ましい。化成処理皮膜が存在することによって、フィン材の耐食性が向上すると共に、耐食性皮膜の基板に対する密着性がより向上する。そのため、フィン材の耐久性を高めることができる。
【００４４】
化成処理皮膜は、耐食性皮膜を形成する前に、基板の表面を化成処理することによって形成される。化成処理皮膜は、リン酸クロメート処理、若しくは、塗布型ジルコニウム処理等の無機酸化物処理、または、有機−無機複合化合物による処理等の公知の化成処理を施すことによって形成されることが好ましい。化成処理皮膜の付着量は、Ｃｒ換算で１〜１００ｍｇ／ｍ２が好ましい。
【００４５】
（親水性皮膜）
本発明では、基板上に形成された耐食性皮膜の上にさらに親水性皮膜を有していることが好ましい。親水性皮膜は、フィン材の親水性を向上させる。
【００４６】
親水性皮膜は、カルボン酸基、カルボン酸のアルカリ金属塩基、スルホン酸基、スルホン酸のアルカリ金属塩基、ヒドロキシル基、アミド基およびエーテル基よりなる群から選択される１種以上の官能基を有する単量体から構成される重合体または共重合体を含む樹脂組成物から形成されることが好ましい。
【００４７】
さらに詳しくは、親水性皮膜は、ポリアクリル酸、ポリアクリル酸のアルカリ金属塩、スルホン酸基含有共重合体、スルホン酸基含有共重合体のアルカリ金属塩、ポリビニルアルコール、ポリアクリルアミド、ポリエチレングリコール、カルボキシメチルセルロース、カルボキシメチルセルロースのアルカリ金属塩およびポリビニルピロリドンよりなる群から選択される１種以上を含む樹脂組成物から形成されることが好ましい。
【００４８】
カルボン酸基を有する単量体のみから構成される重合体の具体例としては、東亞合成製「ジュリマー（登録商標）ＡＣ−１０Ｓ」（ポリアクリル酸）が挙げられる。カルボン酸基を有する単量体を含む共重合体の例としては、アクリル酸とスルホン酸基含有単量体との共重合体である日本触媒製「アクアリック（登録商標）ＧＬ」等が挙げられる。また、親水性皮膜の樹脂組成物の例としては、前記ジュリマーの単独組成、前記アクアリックの単独組成、前記ジュリマー若しくは前記アクアリックと、クラレ製「クラレポバールＰＶＡ１０５」との混合物が挙げられる。また、適宜、架橋剤と混合した組成物を用いてもよく、例としては、前記アクアリックと架橋剤である日本触媒製「エポクロス（登録商標）ＷＳ７００」との混合物等が挙げられる。
【００４９】
親水性皮膜の樹脂組成物は、前記重合体、共重合体、または、それらの混合物以外に、塗装性、作業性、若しくは、塗膜物性等を改善するために、各種の水系溶媒や塗料添加物を添加することが可能である。例えば、水溶性有機溶剤、界面活性剤、表面調整剤、湿潤分散剤、架橋剤、沈降防止剤、酸化防止剤、消泡剤、防錆剤等の各種の溶剤や添加剤を、単独でまたは複数組み合わせて添加してもよい。
【００５０】
親水性皮膜の付着量は０．０２〜１０ｇ／ｍ２が好ましい。付着量が０．０２ｇ／ｍ２未満の場合は、フィン材の親水性が低下しやすくなる。一方、付着量が１０ｇ／ｍ２を超える場合は、親水性の更なる向上は認められない。又、親水性皮膜を１０ｇ／ｍ２を超えて形成することは、経済的にも好ましくない。より好ましい親水性皮膜の付着量は、０．０８〜２ｇ／ｍ２である。このような付着量とすることによって、経済性を損なわずに、フィン材の親水性をより一層向上させることができる。また、親水性皮膜の膜厚は、０．０８〜２μｍであることが好ましい。尚、親水性皮膜の付着量または膜厚は、親水性樹脂組成物を塗布する際の塗布量を調整することによって制御することができる。
【００５１】
（潤滑性皮膜）
本発明では、基板上に形成された親水性皮膜の上にさらに潤滑性皮膜を有していることが好ましい。潤滑性皮膜は、親水性皮膜の表面（基板と反対側の表面）に形成されるものであり、フィン材の親水性を向上させる。また、潤滑性皮膜は、皮膜を構成する潤滑性樹脂によって摩擦係数を低減させるため、熱交換器のフィン製造時のプレス加工性を向上させる。
【００５２】
潤滑性皮膜は、ポリエチレングリコール（ＰＥＧ）、カルボキシメチルセルロース（ＣＭＣ）、および、カルボキシルセルロースのアルカリ金属塩（ＣＭＣアルカリ金属塩）よりなる群から選択される１種以上を含む樹脂組成物から形成されることが好ましい。また、潤滑性皮膜を構成する樹脂組成物は、ポリエチレングリコールを単独で用いてもよいし、カルボキシメチルセルロースを単独で用いてもよいし、カルボキシメチルセルロースのアルカリ金属塩を単独で用いてもよい。しかし、それらを混合して用いることがより好ましい。例えば、ポリエチレングリコールとカルボキシメチルセルロースナトリウムとを混合して用いることが好ましい。このようにすることにより、造膜性及び潤滑性（プレス成形性）が一層良好となる。ポリエチレングリコールとカルボキシメチルセルロースナトリウムの質量比は、ポリエチレングリコール：カルボキシメチルセルロースナトリウム＝５：５〜９：１程度が好ましい。
【００５３】
潤滑性皮膜が親水性皮膜の表面に形成されていても、潤滑性皮膜を構成する潤滑性樹脂も親水性を有することから、親水性皮膜によって発現されるフィン材の親水性の向上、親水性の長期間の維持等の機能が低下することはない。潤滑性皮膜の付着量は、０．０１〜１．０ｇ／ｍ２が好ましい。また、潤滑性皮膜の膜厚は、０．０１〜１．０μｍであることが好ましい。尚、潤滑性皮膜の付着量または膜厚は、潤滑性樹脂組成物を塗布する際の塗布量を調整することによって制御することができる。
【００５４】
（亜鉛系抗菌剤）
さらに抗菌性と防カビ性を高めるために、亜鉛系抗菌剤を、耐食性皮膜および親水性皮膜のいずれか、または両方に含むことが好ましい。耐食性皮膜に含むことがより好ましい。耐食性皮膜亜鉛系抗菌剤としては、ビス（２−ピリジルチオ−１−オキシド）亜鉛（ジンクピリチオン）、亜鉛担持ゼオライト、亜鉛含有合金等を挙げることができる。これらの中では、ビス（２−ピリジルチオ−１−オキシド）亜鉛（ジンクピリチオン）が好ましい。亜鉛系抗菌剤の含有量は、皮膜を構成する樹脂組成物１００質量部に対して０．１〜４０質量部が好ましい。
【００５５】
＜フィン材の皮膜構成＞
本発明に係るフィン材は、基板の片面のみに耐食性皮膜、親水性皮膜、潤滑性皮膜等を備える構成に限らず、基板の両面に耐食性皮膜、親水性皮膜、潤滑性皮膜等を備える構成であってもよい。基板の表面には予め、化成処理皮膜が形成されていてもよい。基板表面の耐食性皮膜には、無機系抗菌成分として、銀成分が含有されている。
【００５６】
本発明のフィン材は、アルミニウムまたはアルミニウム合金よりなる基板上に前記種々の皮膜を有したものである。これらの種々の皮膜の組み合わせから、以下に例示するように、種々の皮膜構成を有したフィン材とすることができる。フィン材の形状や使い方、用途等に応じて、適宜選択して適用することができる。ここでは、亜鉛系抗菌剤の例として、ビス（２−ピリジルチオ−１−オキシド）亜鉛（ジンクピリチオン）をＺＰＴとして記載している。尚、ここに示された皮膜構成の記号は、後記する実施例の表の構成の欄に記載された記号と一致する。
【００５７】
（１）構成Ａ１：基板＋耐食性皮膜
（２）構成Ａ２：基板＋耐食性皮膜（ＺＰＴ含有）
（３）構成Ｂ１：基板＋化成処理皮膜＋耐食性皮膜
（４）構成Ｂ２：基板＋化成処理皮膜＋耐食性皮膜（ＺＰＴ含有）
（５）構成Ｃ１：基板＋耐食性皮膜＋親水性皮膜
（６）構成Ｃ２：基板＋耐食性皮膜（ＺＰＴ含有）＋親水性皮膜
（７）構成Ｃ３：基板＋耐食性皮膜＋親水性皮膜（ＺＰＴ含有）
（８）構成Ｃ４：基板＋耐食性皮膜（ＺＰＴ含有）＋親水性皮膜（ＺＰＴ含有）
（９）構成Ｄ１：基板＋耐食性皮膜＋親水性皮膜＋潤滑性皮膜
（１０）構成Ｄ２：基板＋耐食性皮膜（ＺＰＴ含有）＋親水性皮膜＋潤滑性皮膜
（１１）構成Ｄ３：基板＋耐食性皮膜＋親水性皮膜（ＺＰＴ含有）＋潤滑性皮膜
（１２）構成Ｄ４：基板＋耐食性皮膜（ＺＰＴ含有）＋親水性皮膜（ＺＰＴ含有）＋潤滑性皮膜
（１３）構成Ｅ１：基板＋化成処理皮膜＋耐食性皮膜＋親水性皮膜
（１４）構成Ｅ２：基板＋化成処理皮膜＋耐食性皮膜（ＺＰＴ含有）＋親水性皮膜
（１５）構成Ｅ３：基板＋化成処理皮膜＋耐食性皮膜＋親水性皮膜（ＺＰＴ含有）
（１６）構成Ｅ４：基板＋化成処理皮膜＋耐食性皮膜（ＺＰＴ含有）＋親水性皮膜（ＺＰＴ含有）
（１７）構成Ｆ１：基板＋化成処理皮膜＋耐食性皮膜＋親水性皮膜＋潤滑性皮膜
（１８）構成Ｆ２：基板＋化成処理皮膜＋耐食性皮膜（ＺＰＴ含有）＋親水性皮膜＋潤滑性皮膜
（１９）構成Ｆ３：基板＋化成処理皮膜＋耐食性皮膜＋親水性皮膜（ＺＰＴ含有）＋潤滑性皮膜
（２０）構成Ｆ４：基板＋化成処理皮膜＋耐食性皮膜（ＺＰＴ含有）＋親水性皮膜（ＺＰＴ含有）＋潤滑性皮膜
【００５８】
＜フィン材の製造方法＞
フィン材の製造方法としては、前記皮膜構成に従って行う。アルミニウムまたはアルミニウム合金よりなる基板の表面に化成処理皮膜を形成する場合は、リン酸クロメート処理、リン酸ジルコニウム処理等を施すことによって、無機酸化物または有機−無機複合化合物からなる化成処理皮膜を形成する。次に、アルミニウム板、または表面に化成処理皮膜が形成されているアルミニウム板に対して、耐食性樹脂組成物を、バーコータまたはロールコータ等を用いて、塗布、焼付を行うことによって耐食性皮膜を形成する。同様に、親水性樹脂組成物を、耐食性皮膜の上に塗布、焼付を行うことによって親水性皮膜を形成する。同様に、親水性皮膜の上に潤滑性樹脂組成物を用いて潤滑性皮膜を形成する。バーコータまたはロールコータのどちらを使用しても、同等の性能を有するフィン材を作製できる。生産性の観点から、ロール状のアルミニウム板等に対し、ロールコータ等を適用して、連続的に、脱脂、塗装、加熱及び巻き取り等を行うことが好ましい。なお、フィン材の製造方法はこれらの方法に限られるものではない。
【００５９】
本発明のフィン材は、アルミニウムまたはアルミニウム合金よりなる基板の表面に耐食性皮膜が形成されていることによって、フィン材の耐食性を高めることができる。また、フィン材に水等が浸透して、皮膜下腐食によって不快な臭気を発生するのを抑制することができる。耐食性皮膜が銀または銀化合物を含有することによって、フィン材表面に塵芥や埃が付着したとしても、黴や細菌が繁殖して不快臭を発生させることを防止することができる。さらに、化成処理皮膜、親水性皮膜、潤滑性皮膜を有していることによって、より一層耐食性や耐久性を高め、不快臭の発生を抑制することができる。
【実施例】
【００６０】
以下に、本発明の効果を確認した実施例について説明する。なお、本発明はこの実施例に限定されるものではない。
【００６１】
（樹脂組成物）
供試用試料の作製に用いた耐食性樹脂組成物には、表１に示した各種の耐食性樹脂組成物を使用した。また、銀成分として、株式会社シナネンゼオミック製ゼオミックＷＡＪ１０ＮＳ（Ａｇと記載）または日揮触媒化成株式会社製アトミーボールＵＡ（Ａｇ２Ｏと記載）を表３〜表８に記載の所定量添加したものを使用した。また、一部の組成物には、ジンクピリチオン（ビス（２−ピリジルチオ−１−オキシド）亜鉛）を表３〜表８に記載の所定量添加したものを使用した。
供試用試料の作製に用いた親水性樹脂組成物には、表２に示した各種の親水性樹脂組成物を使用した。また、一部の組成物には、ジンクピリチオン（ビス（２−ピリジルチオ−１−オキシド）亜鉛）を表３〜表８に記載の所定量添加したものを使用した。また、一部の比較例においては、親水性樹脂組成物に銀成分を添加した。
【００６２】
また、供試用試料の作製に用いた潤滑性樹脂組成物の組成は以下のとおりである。
ポリエチレングリコールとして三洋化成工業株式会社製ＰＥＧ２００００、カルボキシメチルセルロースナトリウムとして第一工業製薬株式会社製セロゲンＰＲを用い、固形分質量比を８：１とした潤滑性塗料組成物を使用した。
【００６３】
（供試用試料の作製方法）
以下の方法によって、供試用の各種フィン材試料を作製した。
従来公知の製造方法により、純アルミニウム系のＡ１２００（ＪＩＳ Ｈ４０００）からなるアルミニウム板（板厚０．１０ｍｍ）を製造した。次に、アルミニウム板をアルカリ性薬剤（日本ペイント社製「サーフクリーナー（登録商標）３６０」）へ浸漬することにより脱脂を５秒間行った。又、特定のアルミニウム板に対しては、リン酸クロメート液に浸漬してリン酸クロメートの化成処理皮膜（Ｃｒ換算で３０ｍｇ／ｍ２）をアルミニウム板表面に形成した。次に、これらのアルミニウム板に表１に示す耐食性樹脂組成物をバーコータで塗布して１５５℃で焼き付けて、耐食性皮膜を形成した。その後、特定のアルミニウム板に対しては、耐食性皮膜の表面に、表２に示す親水性樹脂組成物をバーコータで塗布して２０５℃で焼き付けて、親水性皮膜を形成した。次に、特定のアルミニウム板に対しては、親水性皮膜の表面に、潤滑性樹脂組成物をバーコータで塗布して１６０℃で焼き付けて、潤滑性皮膜を形成した。
【００６４】
【表１】
2015190744.tif 000002
【００６５】
【表２】
2015190744.tif 000003
【００６６】
作製したフィン材（供試用試料Ｎｏ．１〜１２７）を用いて、以下の方法で各種性能を評価した。
【００６７】
［評価方法］
（１）抗菌性
ＪＩＳ  Ｚ２８０１のフィルム密着法によって、大腸菌および黄色ブドウ球菌に対する抗菌性試験を行ない、対照区菌数と生菌数を計測し、得られた結果から抗菌活性値を計算した。抗菌活性値は、次式によって計算される。すなわち、対照区菌数に対して生菌数が１／１００であれば抗菌活性値は２、１／１０００であれば３となる。
抗菌活性値＝ＬＯＧ［対照区菌数／生菌数］
菌種２種に対する抗菌活性値から、下記の基準によって効果を判定した。菌種２種両方に対する抗菌活性値が２以上である場合に合格とした。
◎：大腸菌および黄色ブドウ球菌の両方に対して、抗菌活性値が３以上
○：大腸菌および黄色ブドウ球菌の両方に対して、抗菌活性値が２以上
△：大腸菌および黄色ブドウ球菌のいずれか１種に対して、抗菌活性値が２以上
×：大腸菌および黄色ブドウ球菌の両方に対して、抗菌活性値が２未満
【００６８】
（２）抗菌性の持続性
流速１リットル／分の流水中に２４０時間浸漬してから、乾燥させた後、前記の抗菌性の評価試験を同様に行なった。流水中に浸漬する前の抗菌性を「初期の抗菌性」とし、流水中に浸漬した後の抗菌性を「抗菌性の持続性」とした。
【００６９】
（３）臭気
供試材の表面の臭気を官能評価した。パネラ６名がそれぞれ臭気を嗅ぎ、臭気の強さに応じて以下の基準にて点数を付け、６名のうち最高点と最低点を付けた２名分を除いた４名分の点数を平均し、平均点を算出した。平均点から下記の基準で評価し、１点以下であれば合格とした。
０点：臭気を感じない
１点：弱く臭気を感じる
２点：楽に臭気を感じるが、強いとは感じない
３点：強く臭気を感じる
４点：とても強く臭気を感じる
ここで、
◎：平均点が０．５点以下
○：平均点が０．５点を超え、１点以下
△：平均点が１点を超え、２点以下
×：平均点が２点を超える
【００７０】
（４）耐食性
ＪＩＳ  Ｚ  ２３７１に準じた塩水噴霧試験を４８０時間行なった後、供試材の腐食の程度によって評価した。噴霧液として５質量％の塩化ナトリウム水溶液を用い、噴霧環境温度は３５℃、噴霧量は面積８０ｃｍ２で１時間毎に１．５ミリリットルとした。腐食面積率によって腐食の程度を定量化するレイティングナンバ法に準拠して数値化して、レイティングナンバが９．８以上を特に優良として「◎」、９．５以上９．８未満を優良として「○」、９．３以上９．５未満を良好として「△」、９．３未満を「×」とした。
【００７１】
（５）水接触角
２５℃の環境下で供試材の評価面を上にして水平に載置し、表面に約０．５μＬのイオン交換水を滴下し、接触角測定機（協和界面科学株式会社製ＣＡ−０５型）を用いて接触角を測定した。
【００７２】
（６）水濡れ性
垂直に載置した供試材の表面にイオン交換水を噴霧し、水濡れ面積率を目視にて測った。水濡れ面積率が９５％以上を特に優良として「◎」、９０％以上９５％未満を優良として「○」、７０％以上９０％未満を良好として「△」、７０％未満を不良として「×」とした。
【００７３】
（７）潤滑性
バウデン式付着滑り試験機を用い、無塗油、荷重０．２ｋｇｆ、移動速度４ｍｍ／秒の条件で摩擦係数を測定した。評価基準は、摩擦係数が０．１５未満では特に良好（◎）、０．１５以上０．２０未満では良好（○）、０．２０以上０．３５未満ではやや不良（△）、０．３５以上では不良（×）とした。
【００７４】
供試用試料の皮膜構成と各皮膜の構成を表３〜表８に示した。また、供試用試料の性能の評価結果を表９〜表１４に示した。
【００７５】
【表３】
2015190744.tif 000004
【００７６】
【表４】
2015190744.tif 000005
【００７７】
【表５】
2015190744.tif 000006
【００７８】
【表６】
2015190744.tif 000007
【００７９】
【表７】
2015190744.tif 000008
【００８０】
【表８】
2015190744.tif 000009
【００８１】
【表９】
2015190744.tif 000010
【００８２】
【表１０】
2015190744.tif 000011
【００８３】
【表１１】
2015190744.tif 000012
【００８４】
【表１２】
2015190744.tif 000013
【００８５】
【表１３】
2015190744.tif 000014
【００８６】
【表１４】
2015190744.tif 000015
【００８７】
表９〜表１３に示すように、試料１〜１０９（実施例）はいずれも、抗菌性（初期、持続性）、臭気および耐食性が良好であった。耐食性皮膜中の銀成分の粒径をＳＥＭによる拡大写真から測定したところ、０．０５〜２μｍ程度のものが主として存在していた。また、耐食性皮膜中の銀成分の存在状況をＳＥＭによる拡大写真から観察したところ、いずれの供試材も、耐食性皮膜内に納まっている粒子と、耐食性皮膜の表面を貫通している粒子の両方が存在していた。
また、親水性皮膜を有していない構成のものは、水接触角が７０°〜８０°であり、水濡れ性に劣っていた。一方、親水性皮膜を有している構成のものは、水接触角が５０°以下であり、水濡れ性に優れていた。
【００８８】
表１４の試料１１０〜１２７は、いずれも比較例に相当する試料である。試料１１０〜１２７はいずれも耐食性皮膜に銀成分を含有していない。そのため、いずれの試料も抗菌性の持続性において劣っていた。また、初期の抗菌性に劣っているものもあった。その他一部の試料は、臭気、水濡れ性、潤滑性等に劣っていた。